ポリグリコリド/ポリラクチドコポリマーの第1吸収性短繊維とポリグリコリド/ポリラクチドコポリマーの第2吸収性短繊維との少なくとも2つの層を有する不織マトリックスを備える合成布であり、前記第1吸収性布は約60mg/ccの密度に圧縮され、前記第2吸収性布は約120mg/ccの密度に圧縮される、合成布。前記第1吸収性布及び前記第2吸収性布が90/10モル/モル配合のグリコリド/ラクチドのコポリマーからなる、請求項1に記載の合成布。前記第1吸収性布及び前記第2吸収性布が約1.91~6.35cm0.75~2.5インチの長さを有する短繊維を含む、請求項1に記載の合成布。前記短繊維がけん縮される、請求項3に記載の合成布。前記第1吸収性布が約0.5mm~約1.5mm、より好ましくは約1mmの厚さに圧縮される、請求項4に記載の合成布。前記第2吸収性布が約0.75mm~約3mm、より好ましくは約1mmの厚さに圧縮される、請求項5に記載の合成布。前記第1吸収性布1枚と前記第2吸収性シート1枚とが互いにニードルパンチされる、請求項5に記載の合成布。前記布が少なくとも1つの止血剤を更に含む、請求項7に記載の合成布。前記布が前記止血剤としてフィブリノゲン及びトロンビンを更に含む、請求項8に記載の合成布。前記フィブリノゲン及びトロンビンが凍結乾燥された粉末として前記布に提供される、請求項9に記載の合成布。前記第1層の外面から前記第2層の外面まで測定されたときに、前記凍結乾燥された粉末が不均等に分散されている、請求項10に記載の合成布。幅約0.95cm3/8インチから長さ約5.08cm2インチまでの片が、InstronTensileAnalyzerで測定されたときに、a.乾燥条件で約120、b.濡れ条件90分間で約115、c.濡れ条件4日間で約90、d.濡れ条件7日間で約52、e.濡れ条件11日間で約29、f.濡れ条件14日間で約16、の測定引張り強度ニュートン/cmを有する、請求項1に記載の合成布。本発明は、ポリグリコリド/ポリラクチドコポリマーの第1吸収性短繊維とポリグリコリド/ポリラクチドコポリマーの第2吸収性短繊維との少なくとも2つの層を有する不織マトリックスを備える合成布であり、第1吸収性布は約60mg/ccの密度に圧縮され、第2吸収性布は約120mg/ccの密度に圧縮される、合成布を目的とする。第1及び第2吸収性布は90/10モル/モル配合のグリコリド/ラクチドのコポリマーで構成され得る。第1及び第2吸収性布は約1.91~6.35cm0.75~2.5インチの長さを有する及び/又は1フィラメント当たり約0.11~0.44g/km1フィラメント当たり1~4デニールから作ることができる短繊維を含むことができる。この布短繊維はけん縮加工できる。第1吸収性布及び第2吸収性シートを互いにニードルパンチして不織布マトリックスを固定することができる。一実施形態では、第1吸収性布は約0.5mm~約1.5mm、より好ましくは約1mmの厚さに圧縮される。あるいは、第2吸収性布を圧縮して約0.75mm~3mm、より好ましくは約1mmの厚さにすることができる。一実施形態では、特定すると二層マトリックスである合成布を止血装置のような医療用装置として使用することができる。本発明は、それぞれの層がポリグリコリド繊維とポリラクチド繊維とのコポリマーに基づく短繊維のブレンドで本質的に構成され、それぞれの層が異なる密度を有する、少なくとも二層の不織布層を有する合成布であり、強化された吸収性多層止血装置、好ましくは二層止血装置として使用可能である。一実施形態では、この止血装置はいかなる酸化多糖類材料も実質的に含まない。酸化再生セルロースのような酸化多糖類材料が止血剤として使用されることは周知であるが、ORCの存在は生物学的活性止血剤の安定性に弊害となる場合があり、創傷の近くでpHを低下することによりその部位の生物学的活性止血剤の活性レベルを低下する場合があり、傷害に配置された後、慨してより速く劣化する。本発明のマトリックスを調製するための1つの方法は、ポリグリコリド-コ-ラクチドを溶融紡糸してPGLAコポリマー繊維にすることから始まる。PGLAコポリマー繊維に基づく多フィラメント糸を統合してけん縮し、5.08cm2.0インチの長さを有する短繊維に切断することができる。次いで、この短繊維を毛羽立てて不織芯を作り、厚さ約1.0mm及び密度約60mg/ccに圧縮することができる。第2不織芯は、溶融紡糸のための手順と実質的に同じ手順にしたがって、統合し、けん縮し、切断し、毛羽立てて、約1.0mmの厚さ及び約120mg/ccの密度に圧縮して作製することができる。60mg/ccの第1の密度及び120mg/ccの第2の密度を正確に有する上述のように調製された2つの不織布を互いに重ね合わせ、ニードルパンチ装置に2回通して固着した。この多層布をトリミングし、別個の3つのイソプロピルアルコール浴で洗浄してスピン仕上げ及び全ての機械油を除去した。洗浄した多層布を70°Cの炉で30分間乾燥し、冷却し、重量を測定した。このニードルパンチした多層不織布マトリックスは止血装置としての使用に好適である。本明細書に記載されている布を作製する1つの方法は、以下のプロセスによる。1繊維当たり約0.11~0.44g/km1繊維当たり1~4デニールのサイズを有する吸収性ポリマー繊維を約8.89~13.3g/km80~120デニールの多フィラメント糸に統合し、次いで、約88.9~133g/km800~1200デニールの糸に統合し、熱でけん縮した後、約1.91~6.35cm0.75~2.5インチの長さを有する短繊維に切断することができる。15~24°Cの室温で湿度を約20~60に制御しながら、この短繊維を多ローラードライレイカーディング機multirollerdrylaycardingmachineに1回以上供給し、毛羽立てて、均一の不織芯にすることができる。例えば、均一の不織芯は、交互ローラー及びストリッパーロールによって覆われた主円筒を有する単円筒ローラートップカードを用いて作製でき、芯は円筒の表面からドッファローラーによって外され、収集ロールに置かれる。ニードルパンチ工法又はカレンダー工法など任意の他の工法により芯を更に加工してもよい。その後、ニードルパンチなど様々な技法により第1吸収性不織布を第2吸収性織布又はニット布地に付着することができる。次いで、強化された吸収性布を適切な溶剤中での洗浄によって洗い上げ、温暖な条件化で10~30分間乾燥することができる。布は、スピン仕上げを全て溶解するために好適な溶剤を使って洗浄される。溶剤としては、非限定的に、イソプロピルアルコール、ヘキサン、酢酸エチル、及び塩化メチレンが挙げられる。次いでその布を、十分な乾燥をもたらすための条件下で、縮みができるだけ少なくなるようにして、乾燥する。本明細書に記載の多層不織布止血剤マトリックスは、止血を要する創傷に適用すると、効果的な止血を提供及び維持する。本明細書で使用するとき、効果的な止血は、止血の当業者によって理解されているように、軽度から中程度の出血を有効時間内に制御し、及び/又は弱める能力である。効果的な止血の更なる指標は、政府規制標準などによって提供され得る。軽度から中程度の出血の非限定的な例としては、脾臓切除術、肝臓切除術、鈍的肝臓外傷、及び鈍的脾臓外傷による出血が挙げられる。前述の多層不織布止血剤マトリックスは1つ以上の止血剤を含むことができる。本願の目的のための止血剤は、止血効果を有するエージェントであり、より好ましくは、それらが適用される部位で出血を遅らせる、妨げる、及びやがて止めるエージェントである。傷害の部位で止血効果を生むための1つの方法は、血液凝固カスケードプロセスに見出される、互いに反応し得る又は体内に自然に存在する他の剤と反応し得る1つ以上の剤を導入することである。一実施形態では、例えばトロンビンを使用して止血効果をもたらすことができる別の実施形態では、トロンビン及びフィブリノゲンをともに使用して所望の止血効果をもたらすことができる。トロンビン及び/又はフィブリノゲンの止血効果を更に高めるために、カルシウムのような追加的な構成成分もまた提供され得る。一実施形態では、多層不織布止血マトリックスは、固形トロンビン及び/又は固形フィブリノゲンを分離させずにその表面からの粉末の損失を最少限にして粉末微粒子形態に保持するが、これはある程度その止血剤の添加の方法及びマトリックスの不織的性質による。加えて、異なる層密度のために止血剤がマトリックス全体にわたって均等に分散されないので、傷害の場所に配置された比較的低密度の不織布層により多くの止血剤が存在する。トロンビン及び/又はフィブリノゲンをマトリックスに適用するための好ましい方法において、1つ以上のバイオ製剤含有溶液を別々に凍結乾燥する。次いで、超微細ミル、ボールミル、又は冷却したブレードミルを用いて、凍結乾燥した材料をすりつぶして粉末にする。それらの粉末の重量を測定し、タンパク質が溶解しない担体液中にともに懸濁する。好ましい担体液は過フッ化炭化水素であり、3MofMinnesotaから市販入手可能なHFE-7000、HFE-7100、HFE-7300、及びPF-5060が挙げられるが、これらに限定されない。アルコール、エーテル、又は他の有機流体のような、タンパク質が溶解しない任意の他の担体液を使用してもよい。約15~24°Cの室温及び約10~60、好ましくは30未満の相対湿度を維持しながら、この懸濁液を十分に混合し、湿式塗装、乾式塗装又は静電塗装、浸し塗り、塗装、又は散布など従来からの手段により吸収性不織布に適用する。次いで、周囲室温で多層不織布マトリックスを乾燥し、好適な防湿容器に包装する。トロンビン及び/又はフィブリノゲンを有する止血包帯は、25以下の水分、好ましくは15以下の水分、及び最も好ましくは5以下の水分を含有する。トロンビン及び/又はフィブリノゲンは動物由来でもヒト由来でも組み換え体でもよい。包帯のトロンビン活性は約20~500IU/cm2、好ましくは約20~200IU/cm2、最も好ましくは約50~200IU/cm2の範囲であり得る。包帯のフィブリノゲン活性は約2~15mg/cm2、好ましくは約3~12mg/cm2、最も好ましくは約5~10mg/cm2の範囲であり得る。好ましくは、覆われていない区域が見たところないように不織布の表面を覆うために十分な量でこの量のトロンビン及び/又はフィブリノゲン粉末が不織布に適用される。粉末は概して不織布の上に乗っていればよいが、不織布の中まで浸透しているのがより好ましい。外科用包帯である本明細書に記載の止血マトリックスは、気体、液体、又は固体の潜在的な漏れを密封するために、並びに止血をもたらすために、主要な創傷閉鎖装置例えば動脈閉鎖装置、ステープル、及び縫合糸への添加物として使用されてもよい。本発明のマトリックスは、特に酸化再生セルロースのようなセルロース系材料の1つ以上の層で作製されている又はそのような層を含有する止血マトリックスと比較して改善された引張り強度である故に特に有利である。例えば、組織からの空気又は器官及び組織からの流体胆汁、リンパ液、脳脊髄液、胃腸液、間質液、及び尿を含むがこれに限定されないを密封するためにこの包帯を使用できる。本明細書に記載の止血剤は更なる医療用の用途を有し、かつ、マトリックス/基材すなわちフィブリノゲン/トロンビンコーティング、組織強化及び補強すなわち、胃腸又は血管吻合のため、近接すなわち、実施するのが難しい吻合接続すなわち張力下においてのため、及び張力開放を含むがこれらに限定されない様々な臨床的機能のために使用されてもよい。この止血マトリックスは、上記の事象全てにおいて、自然の組織治癒プロセスを更に促進し、場合によってはこれを強化することができる。この包帯は、心臓血管、末梢血管、心胸郭、婦人科、神経及び一般手術を含むが、これらに限定されない、多種の手術において内部で使用することが可能である。この止血剤はまた、医療用装置例えば、メッシュ、クリップ、及びフィルムを組織に、組織を組織に、又は医療用装置を医療用装置に取り付けるために使用されてもよい。実施例1-PGLAの二層マトリックスポリグリコリド-コ-ラクチドPGLA、90/10モル/モルを溶融紡糸してPGLAコポリマー繊維にした。このPGLAコポリマー繊維の多フィラメント糸を統合し、けん縮し、5.08cm2.0インチの長さを有する短繊維にした。この短繊維材を毛羽立てて不織芯を作り、厚さ約1.0mm及び密度約60mg/ccに圧縮する。第2不織芯を同様の手順により作製し、次いで厚さ約1.0mm及び密度約120mg/ccに圧縮する。次いで、60mg/ccの密度を有するものと120mg/ccの密度を有するものとの2つの不織布を互いにニードルパンチして、不織布二層マトリックスを固定する。実施例2二層マトリックスで脾臓モデルにおける止血を達成ブタの脾臓に長さ15mm、深さ3mmの切り込みを入れることにより、軽度から中程度の出血モデルを作製する。実施例1で説明したような二層マトリックスをその外科的部位に適用し、タンポナーデを2分間適用した。2分間のタンポナーデの後、止血を30秒間観察した。自由に流れる出血が30秒以内に観察されない場合、止血までの時間を記録する。自由に流れる出血が観察された場合、止血が達成されるまで又は、試験時間が10分間に達するこれは止血の失敗として定義されるまで、30秒タンポナーデを再び適用する。2.5×4.0センチメートルの寸法に切断した実施例1で調製した二層マトリックスの3つの試料片は5.62±0.76分表1で止血を達成した。実施例3実施例1にしたがって調製した二層マトリックスの機械的特性を試験管内試験で特徴付ける。二層マトリックスを切断して片幅約0.95cm3/8インチ、長さ5.08cm2インチを作る。InstronTensileAnalyzerを用いて、乾燥条件及び濡れ条件で二層マトリックスの引張り強度を評価する。濡れ条件で、pH7.4の37°CのPBS緩衝液を含有する円錐管に片を入れる。次いで、片の引張り強度を90分、4日、7日、11日、及び14日で測定する。二層マトリックスの片の引張り強度の測定値を表2に示す。実施の態様1ポリグリコリド/ポリラクチドコポリマーの第1吸収性短繊維とポリグリコリド/ポリラクチドコポリマーの第2吸収性短繊維との少なくとも2つの層を有する不織マトリックスを備える合成布であり、前記第1吸収性布は約60mg/ccの密度に圧縮され、前記第2吸収性布は約120mg/ccの密度に圧縮される、合成布。2前記第1吸収性布及び前記第2吸収性布が90/10モル/モル配合のグリコリド/ラクチドのコポリマーからなる、実施態様1に記載の合成布。3前記第1吸収性布及び前記第2吸収性布が約1.91~6.35cm0.75~2.5インチの長さを有する短繊維を含む、実施態様1に記載の合成布。4前記短繊維がけん縮される、実施態様3に記載の合成布。5前記第1吸収性布が約0.5mm~約1.5mm、より好ましくは約1mmの厚さに圧縮される、実施態様4に記載の合成布。6前記第2吸収性布が約0.75mm~約3mm、より好ましくは約1mmの厚さに圧縮される、実施態様5に記載の合成布。7前記第1吸収性布1枚と前記第2吸収性シート1枚とが互いにニードルパンチされる、実施態様5に記載の合成布。8前記布が少なくとも1つの止血剤を更に含む、実施態様7に記載の合成布。9前記布が前記止血剤としてフィブリノゲン及びトロンビンを更に含む、実施態様8に記載の合成布。10前記フィブリノゲン及びトロンビンが凍結乾燥された粉末として前記布に提供される、実施態様9に記載の合成布。11前記第1層の外面から前記第2層の外面まで測定されたときに、前記凍結乾燥された粉末が不均等に分散されている、実施態様10に記載の合成布。12実施態様11に記載の合成布を医療用装置として使用する方法。13止血を要する創傷に適用されたときに前記医療用装置が効果的な止血をもたらし、かつ維持する、実施態様12に記載の方法。14前記装置が軽度から中程度の出血を約1~約10分間の有効時間内に制御し、弱める、実施態様12に記載の方法。15幅約0.95cm3/8インチから長さ約5.08cm2インチまでの片が、InstronTensileAnalyzerで測定されたときに、a.乾燥条件で約120、b.濡れ条件90分間で約115、c.濡れ条件4日間で約90、d.濡れ条件7日間で約52、e.濡れ条件11日間で約29、f.濡れ条件14日間で約16、の測定引張り強度ニュートン/cmを有する、実施態様1に記載の合成布。